최근, 고로 및 전로를 구비한 선강(銑鋼) 일관 제철소에서는, 비용면이나, 품질면에서 유리하다는 점에서, 전로에서의 탈탄 정련의 전에 용선에 대해서 예비 처리로서, 탈인 처리("예비 탈인 처리"라고도 한다)를 하여, 용선 중의 인을 미리 제거하는 정련 방법이 널리 이루어지고 있다. 이는 열역학적으로, 탈인 반응은 정련 온도가 낮을수록 진행되기 쉽고, 즉, 용강 단계보다도 온도가 낮은 용선 단계가 탈인 반응이 진행되기 쉬우므로, 적은 정련제로 탈인 정련을 할 수 있다는 사실에 따른 것이다. 이러한 용선의 탈인 처리는, 생석회 등의 CaO를 주성분으로 하는 탈인용 플럭스를 첨가하고, 또한, 산소 가스나 산화철 등의 산소원을 탈인제로서 첨가하고, 탈인제(산소원)로서 용선 중의 인을 산화하여, 생성한 인산화물(P2O5)을 탈인용 플럭스의 재화(滓化)에 의해서 형성되는 슬래그 중에 3CaO·P2O5("Ca3(PO4)2"라고도 한다)로 되는 안정 형태의 화합물로 고정하는 방법으로 이루어지고 있다. 즉, 사용하는 탈인용 플럭스는 CaO를 함유하는 것이 필수 조건이 된다. 이와 같이, 용선의 탈인 처리에 있어서는, 산소 가스 등의 산소원의 공급 및 슬래그 중의 CaO가 중요한 역할을 하고 있다. 그래서, 용선의 탈인 처리에서는, 산소원의 공급 속도와 CaO의 공급 속도와의 비율을 특정하여 탈인 효율을 높이는 방법이나, 생성하는 슬래그의 FeO 농도를 특정하여 탈인 효율을 높이는 방법이, 다수 제안되고 있다. 예를 들면, 특허문헌 1에는, 용선의 탈인 처리에 있어서, 용선에 산소원을 첨가할 때에, 산소원의 첨가 속도를 X(kg/min), 탈인용 플럭스의 CaO 환산의 첨가 속도를 Y(kg/min)라고 했을 때, 산소원의 첨가 속도 X에 대해서, "0.50≤ X/Y≤ 2.0"을 만족하는 조건으로, CaO원인 탈인용 플럭스를 용선에 첨가하여 용선 처리하는 방법이 제안되고 있다. 이 방법은, 공급하는 산소원에 의해서 FeO를 생성시키고, 슬래그 중의 FeO 농도를 높임으로써, 탈인 효율을 향상시키는 방법이다. 또한, 특허문헌 2에는, 전로 형식의 로를 이용하여, 실질적으로 불소를 함유하지 않은 탈인용 플럭스를 사용하여 용선을 탈인 처리할 때에, 탈인 처리 후의 슬래그 중의 CaO와 SiO2의 질량 농도비로 정의되는 슬래그 염기도(질량%CaO)/(질량%SiO2)를 2.5 이상 3.5 이하로 하고, 또한, 탈인 처리 후의 용선 온도를 1320℃ 이상 1380℃ 이하로 하는 동시에, 전(全) 취련(吹鍊) 시간의 60%가 경과하기 전부터 취련 종료까지, 바닥 분사 가스 유량을 용선 1톤당 0.18Nm3/min이하로 유지함으로써, 탈인 처리 후의 슬래그 중 T.Fe농도를 5 질량% 이상으로 탈인 처리하는 방법이 제안되고 있다. 또한, 특허문헌 3에는 상취 랜스를 통해서, 기체 산소와 CaO원인 정련제를 불어 넣음과 함께, 처리 후의 슬래그 량을 30kg/용선-ton이하로 하는 저인(低燐) 용선의 제조 방법에 있어서, 규소 함유량이 0.15 질량% 이하의 용선에 대하여 탈인 처리를 하는 방법이나, 기체 산소의 공급 속도(Nm3/(min·용선-ton)와 정련제 중의 순수 CaO의 공급 속도(kg/(min·용선-ton)와의 비의 값을 소정 범위 내로 하는 방법이 제안되고 있다. 또한, 특허문헌 4에는 전로 형식의 로를 이용하여, CaF2 함유 물질을 사용하지 않고, CaO 함유 분체를 랜스에서 산소 함유 가스와 함께 상취하여 용선을 탈인 처리할 때에, 처리 전의 규소 함유량[Si](질량%)이 0.30 이상의 용선에 대해서, CaO 함유 분체 중의 순수 CaO의 상취 속도(kg/min)와 산소 가스의 질량 유량(kg/min)과의 비의 값을 0.56+0.5×[Si]~0.56+1.5×[Si]의 범위로 하는 용선의 탈인 방법이 제안되고 있다.
이 문장들은 임의의 순서로 섞여 있습니다. 모든 문장을 활용하여 원본 단락의 순서와 내용을 올바른 순서로 재구성하세요.
#문장 리스트: ['또한, 특허문헌 4에는 전로 형식의 로를 이용하여, CaF2 함유 물질을 사용하지 않고, CaO 함유 분체를 랜스에서 산소 함유 가스와 함께 상취하여 용선을 탈인 처리할 때에, 처리 전의 규소 함유량[Si](질량%)이 0.30 이상의 용선에 대해서, CaO 함유 분체 중의 순수 CaO의 상취 속도(kg/min)와 산소 가스의 질량 유량(kg/min)과의 비의 값을 0.56+0.5×[Si]~0.56+1.5×[Si]의 범위로 하는 용선의 탈인 방법이 제안되고 있다.', '예를 들면, 특허문헌 1에는, 용선의 탈인 처리에 있어서, 용선에 산소원을 첨가할 때에, 산소원의 첨가 속도를 X(kg/min), 탈인용 플럭스의 CaO 환산의 첨가 속도를 Y(kg/min)라고 했을 때, 산소원의 첨가 속도 X에 대해서, "0.50≤ X/Y≤ 2.0"을 만족하는 조건으로, CaO원인 탈인용 플럭스를 용선에 첨가하여 용선 처리하는 방법이 제안되고 있다.', '이러한 용선의 탈인 처리는, 생석회 등의 CaO를 주성분으로 하는 탈인용 플럭스를 첨가하고, 또한, 산소 가스나 산화철 등의 산소원을 탈인제로서 첨가하고, 탈인제(산소원)로서 용선 중의 인을 산화하여, 생성한 인산화물(P2O5)을 탈인용 플럭스의 재화(滓化)에 의해서 형성되는 슬래그 중에 3CaO·P2O5("Ca3(PO4)2"라고도 한다)로 되는 안정 형태의 화합물로 고정하는 방법으로 이루어지고 있다.', '이 방법은, 공급하는 산소원에 의해서 FeO를 생성시키고, 슬래그 중의 FeO 농도를 높임으로써, 탈인 효율을 향상시키는 방법이다.', '또한, 특허문헌 3에는 상취 랜스를 통해서, 기체 산소와 CaO원인 정련제를 불어 넣음과 함께, 처리 후의 슬래그 량을 30kg/용선-ton이하로 하는 저인(低燐) 용선의 제조 방법에 있어서, 규소 함유량이 0.15 질량% 이하의 용선에 대하여 탈인 처리를 하는 방법이나, 기체 산소의 공급 속도(Nm3/(min·용선-ton)와 정련제 중의 순수 CaO의 공급 속도(kg/(min·용선-ton)와의 비의 값을 소정 범위 내로 하는 방법이 제안되고 있다.', '이와 같이, 용선의 탈인 처리에 있어서는, 산소 가스 등의 산소원의 공급 및 슬래그 중의 CaO가 중요한 역할을 하고 있다.', '또한, 특허문헌 2에는, 전로 형식의 로를 이용하여, 실질적으로 불소를 함유하지 않은 탈인용 플럭스를 사용하여 용선을 탈인 처리할 때에, 탈인 처리 후의 슬래그 중의 CaO와 SiO2의 질량 농도비로 정의되는 슬래그 염기도(질량%CaO)/(질량%SiO2)를 2.5 이상 3.5 이하로 하고, 또한, 탈인 처리 후의 용선 온도를 1320℃ 이상 1380℃ 이하로 하는 동시에, 전(全) 취련(吹鍊) 시간의 60%가 경과하기 전부터 취련 종료까지, 바닥 분사 가스 유량을 용선 1톤당 0.18Nm3/min이하로 유지함으로써, 탈인 처리 후의 슬래그 중 T.Fe농도를 5 질량% 이상으로 탈인 처리하는 방법이 제안되고 있다.', '즉, 사용하는 탈인용 플럭스는 CaO를 함유하는 것이 필수 조건이 된다.', '이는 열역학적으로, 탈인 반응은 정련 온도가 낮을수록 진행되기 쉽고, 즉, 용강 단계보다도 온도가 낮은 용선 단계가 탈인 반응이 진행되기 쉬우므로, 적은 정련제로 탈인 정련을 할 수 있다는 사실에 따른 것이다.', '그래서, 용선의 탈인 처리에서는, 산소원의 공급 속도와 CaO의 공급 속도와의 비율을 특정하여 탈인 효율을 높이는 방법이나, 생성하는 슬래그의 FeO 농도를 특정하여 탈인 효율을 높이는 방법이, 다수 제안되고 있다.', '최근, 고로 및 전로를 구비한 선강(銑鋼) 일관 제철소에서는, 비용면이나, 품질면에서 유리하다는 점에서, 전로에서의 탈탄 정련의 전에 용선에 대해서 예비 처리로서, 탈인 처리("예비 탈인 처리"라고도 한다)를 하여, 용선 중의 인을 미리 제거하는 정련 방법이 널리 이루어지고 있다.']